FR 2963852 A1 20120217 FR 1056569 A 20100811 -1- L'invention concerne le domaine des dispositifs électroniques pour pneumatique. On connaît de l'état de la technique un dispositif électronique comprenant deux antennes reliées à un organe électronique, par exemple une puce, monté sur une platine. Chaque antenne présente une forme sensiblement hélicoïdale. Chaque antenne comprend une âme en acier revêtue directement d'un revêtement en laiton qui est un alliage de cuivre et de zinc dont les proportions sont respectivement de l'ordre de 75% et 25%. On sait que la conduction électromagnétique pour une telle antenne s'effectue principalement par un effet de peau, c'est-à-dire qu'elle est principalement assurée dans une partie radialement externe de l'antenne. La conduction électromagnétique s'effectue sur une épaisseur, appelée épaisseur de peau, et est notamment fonction de la fréquence du rayonnement et du matériau constitutif de la couche de conduction. A titre d'exemple, pour une fréquence UHF (à titre d'exemple 915 MHz), l'épaisseur de peau est de 2,1 pm pour l'argent, de 2,2 pm pour le cuivre, de 4,4 pm pour le laiton. Afin de fabriquer l'antenne, on met en forme une âme filiforme nue déroulée à partir d'une bobine de stockage en la déformant plastiquement pour lui donner une forme hélicoïdale. Puis, on revêt l'âme hélicoïdale nue du revêtement en laiton. L'étape de revêtement est effectuée dans un bain électrolytique. Comme rappelé ci-dessus, pour un fonctionnement optimum d'une antenne revêtue de laiton aux fréquences UHF, l'épaisseur de la couche de revêtement ne doit pas être inférieure à 4 micromètres. En outre, de part sa géométrie hélicoïdale, les conditions de revêtement sur l'âme sont très difficiles à contrôler, notamment à l'intérieur de chaque spire. D'autre part, comme il s'agit d'un alliage, sa composition exacte est difficile à maîtriser et nécessite une régulation précise des paramètres du procédé de dépôt (intensités, temps de passage dans le bain, composition du bain). En synthèse, la qualité du dépôt associée aux épaisseurs nécessaires entraîne une durée de dépôt relativement longue avec une conséquence majeure sur l'aspect coût de l'antenne. L'invention a pour but de fournir un procédé industriellement robuste et à plus faible coût permettant d'obtenir une antenne présentant des caractéristiques optimales. A cet effet, l'invention a pour objet une antenne comprenant une âme, l'antenne étant destinée à être intégrée dans une masse de gomme notamment d'un pneumatique, caractérisée en ce qu'elle comprend: - une couche de conduction d'un signal électromagnétique revêtant l'âme, 2963852 -2- une couche d'isolation chimique revêtant la couche de conduction, destinée à isoler chimiquement la gomme de ce que revêt la couche d'isolation et constituée d'un matériau différent du matériau constituant la couche de conduction. 5 L'utilisation de couches ayant deux fonctions dissociées, une fonction de conduction et une fonction d'isolation chimique, permet d'une part de choisir les matériaux adaptés à chacune des fonctions de façon dissociée en fonction de leurs caractéristiques, d'autre part d'en optimiser les épaisseurs et les paramètres procédés propres au dépôt de chaque couche (intensité, temps de passage dans le bain ou 10 vitesse de défilement, composition du bain) et ainsi de diminuer les coûts associés au revêtement de l'âme. La couche de conduction permet de conduire par effet de peau un signal électromagnétique entre l'antenne et l'organe électronique qui y est connecté. La couche de conduction peut contenir un ou plusieurs matériaux incompatibles avec la 15 gomme du pneumatique ou bien pouvant réagir avec cette gomme. Un contact direct entre les deux entraînerait à la fois la détérioration de la couche de conduction et à terme la perte de la fonction électronique ainsi que la dégradation de la gomme environnante de l'antenne. La couche d'isolation chimique est inerte chimiquement du point de vue de la gomme. La couche d'isolation chimique permet ainsi d'empêcher 20 les réactions chimiques entre la couche de conduction et la gomme environnante. En particulier, lorsque la couche de conduction est constituée de cuivre, la couche d'isolation chimique permet d'assurer une barrière à la migration des espèces chimiques de la masse de gomme adjacente et par exemple d'empêcher la sulfuration du cuivre. 25 Un métal ou un alliage sensiblement pur est un métal ou un alliage comprenant ledit métal dans une proportion supérieure à 95%, les au plus 5% restants ne constituant que des impuretés liées au procédé de fabrication du métal ou de l'alliage. Selon certaines caractéristiques optionnelles de l'antenne : - L'âme est constituée d'acier. 30 -La couche de conduction revêt directement l'âme. En variante, on pourra revêtir l'âme nue par une ou plusieurs couches intermédiaires interposées entre l'âme nue et la couche de conduction. Dans une autre variante, on pourra revêtir l'âme nue par plusieurs couches de conduction, chaque couche de conduction étant constituée d'un métal sensiblement pur, par exemple du cuivre. Dans cette autre variante, une 35 des couches de conduction peut directement revêtir l'âme ou bien revêtir une couche intermédiaire interposée entre l'âme nue et cette couche de conduction. 2963852 -3- - La couche de conduction est constituée d'au moins une couche d'un métal sensiblement pur choisi dans le groupe du cuivre, de l'or et de l'argent. De préférence, la couche de conduction est constituée de cuivre. Il est à noter que le rendement d'une étape de dépôt d'un métal sensiblement pur est beaucoup plus élevé que celui 5 d'un alliage de métaux sensiblement purs. En outre, le cuivre est un excellent conducteur électrique ce qui permet d'améliorer les performances de conduction de l'antenne. - La couche d'isolation chimique est constituée d'un métal sensiblement pur ou d'un alliage de métaux sensiblement purs, par exemple choisi parmi le zinc, le nickel, 10 l'étain, l'argent, l'or ou le laiton. Le rendement de l'étape de revêtement est beaucoup plus élevé lorsqu'on utilise un métal sensiblement pur. En outre, ces métaux ou le laiton sont inertes chimiquement vis-à-vis de la gomme et permettent une bonne adhérence de la couche d'isolation chimique sur la couche de conduction. En outre, ils permettent, dans le cas du zinc ou du nickel, une bonne adhérence de la couche 15 d'isolation chimique avec la gomme. De plus, ces métaux ou le laiton permettent de connecter facilement l'antenne avec l'organe électronique, par exemple une puce, grâce à leurs propriétés de brasabilité. - La couche d'isolation chimique revêt directement la couche de conduction. En variante, on pourra revêtir la couche de conduction par une ou plusieurs couches 20 intermédiaires interposées entre la couche de conduction et la couche d'isolation chimique. Dans une autre variante, on pourra revêtir la couche de conduction par plusieurs couches d'isolation chimique, chaque couche d'isolation chimique étant constituée d'un métal sensiblement pur ou d'un alliage de métaux sensiblement purs, par exemple choisi parmi le zinc, le nickel, l'étain, l'argent, l'or ou le laiton. Dans cette 25 autre variante, une des couches d'isolation chimique peut directement revêtir la couche de conduction ou bien revêtir une couche intermédiaire interposée entre la couche de conduction et cette couche d'isolation chimique. - L'épaisseur totale de la couche de conduction est supérieure à 2 micromètres, de préférence comprise entre 4 et 5 micromètres. Dans le cas où, l'antenne comprend 30 plusieurs couches de conduction, l'épaisseur totale est l'addition des épaisseurs de chaque couche de conduction. - L'épaisseur totale de la couche d'isolation chimique est supérieure à 0,2 micromètres, de préférence comprise entre 0,4 et 0,6 micromètres. Dans le cas où, l'antenne comprend plusieurs couches d'isolation chimique, l'épaisseur totale est 35 l'addition des épaisseurs de chaque couche d'isolation chimique. - L'antenne comprend une couche externe d'adhésion de l'antenne à la gomme 2963852 -4- revêtant la couche d'isolation chimique. Comme son nom l'indique, cette couche d'adhésion assure un contact intime durable entre la masse de gomme adjacente et l'antenne après une étape de réticulation de la masse de gomme. - La couche externe d'adhésion revêt directement la couche d'isolation 5 chimique. En variante, on pourra revêtir la couche d'isolation chimique par une ou plusieurs couches intermédiaires interposées entre la couche d'isolation chimique et la couche d'adhésion. Dans une autre variante, on pourra revêtir la couche d'isolation chimique par plusieurs couches d'adhésion, chaque couche d'adhésion étant constituée d'au moins un métal sensiblement pur, par exemple choisi parmi le zinc ou 10 le nickel ou d'un alliage de métaux sensiblement purs, par exemple le laiton ou comprenant un adhésif non métallique. Dans cette autre variante, une des couches d'adhésion peut directement revêtir la couche d'isolation chimique ou bien revêtir une couche intermédiaire interposée entre la couche d'isolation chimique et cette couche d'adhésion. 15 - Dans un mode de réalisation, la couche externe d'adhésion comprend un adhésif non métallique. - Dans un autre mode de réalisation, la couche externe d'adhésion est constituée d'un métal sensiblement pur, ou d'un alliage de métaux sensiblement purs, par exemple choisi parmi le zinc, le nickel ou le laiton. Ces métaux permettent à 20 l'antenne d'adhérer à la gomme environnante. - L'antenne comprend au moins une portion hélicoïdale. L'antenne est de préférence destinée à être intégrée dans un pneumatique. Lors du fonctionnement du pneumatique, ce dernier est soumis à des contraintes et déformations qui sont transmises à l'antenne. La forme hélicoïdale permet d'améliorer l'endurance de 25 l'antenne vis-à-vis des contraintes subies par l'antenne. En effet, la forme hélicoïdale confère à l'antenne une souplesse lui permettant de se déformer sans risque de rupture ce qui d'une part rendrait la fonction électronique inopérante et d'autre part présenterait un risque d'endommagement du pneumatique. De préférence, le diamètre extérieur de la portion hélicoïdale est de 1,2 mm et le pas de la portion 30 hélicoïdale est de 13 spires par centimètre. L'invention a également pour objet un dispositif électronique comprenant un organe électronique et au moins une antenne connectée à l'organe électronique, caractérisé en ce que l'antenne est telle que définie ci-dessus. L'invention concerne également un pneumatique, caractérisé en ce qu'il 35 comprend une antenne telle que définie ci-dessus ou un dispositif électronique tel que défini ci-dessus. 2963852 -5- Enfin, l'invention concerne un procédé de fabrication d'une antenne comprenant une âme, l'antenne étant destinée à être intégrée dans une masse de gomme, caractérisé en ce que: - on revêt l'âme d'une couche de conduction d'un signal électromagnétique, et 5 - on revêt la couche de conduction d'une couche d'isolation chimique destinée à isoler chimiquement la gomme de ce que revêt la couche d'isolation chimique et constituée d'un matériau différent du matériau constituant la couche de conduction. Dans un mode de réalisation, on revêt l'âme présentant une forme filiforme des 10 couches de conduction et d'isolation chimique, et postérieurement aux étapes de revêtement, on déforme plastiquement au moins une portion de l'âme revêtue. En revêtant l'âme avant sa déformation plastique, c'est-à-dire lorsque l'âme présente encore une forme filiforme, le rendement des étapes de revêtement est amélioré. En effet, l'âme étant filiforme, chaque revêtement peut recouvrir uniformément et de façon 15 homogène l'âme de l'antenne. Ainsi, chaque étape de revêtement est relativement rapide, ce qui permet de limiter l'épaisseur de chaque couche et de diminuer les coûts énergétiques de chaque étape de revêtement tout en améliorant la qualité du revêtement. L'antenne ainsi obtenue est donc fonctionnelle. En outre, le procédé est continu, c'est-à-dire que l'étape de revêtement permet 20 de recouvrir une grande longueur d'âme filiforme qui sera ensuite tronçonnée. Ainsi, à la différence d'une production par lot, le procédé selon l'invention permet d'assurer une qualité constante du produit, de réduire les interventions manuelles et donc les coûts. Dans un autre mode de réalisation, on déforme plastiquement au moins une 25 portion de l'âme, et postérieurement à l'étape de déformation, on revêt l'âme des couches de conduction et d'isolation chimique. L'invention sera mieux comprise à la lecture de la description qui va suivre, donnée uniquement à titre d'exemple non limitatif et faite en se référant aux dessins dans lesquels : 30 -la figure 1 est une vue en perspective d'un dispositif électronique comprenant une antenne fabriquée selon un premier mode de réalisation de l'invention; - la figure 2 est une vue de détails de l'antenne de la figure 1; - les figures 3 à 6 sont des vues en perspective avec une coupe de l'antenne de la figure 2 au cours de différentes étapes du procédé de fabrication selon le premier 35 mode de réalisation de l'invention; - la figure 7 est une vue similaire à celle de la figure 2 au cours d'une étape de 2963852 -6- procédé succédant à celle des figures 3 à 6; - la figure 8 est un schéma illustrant différentes étapes du procédé selon le premier mode de réalisation de l'invention; - la figure 9 est une vue analogue de la figure 2 montrant une antenne selon un 5 second mode de réalisation de l'invention; - les figures 10 à 13 sont des vues en perspective avec une coupe de l'antenne de la figure 9 au cours de différentes étapes du procédé de fabrication selon le second mode de réalisation de l'invention; - la figure 14 un schéma illustrant différentes étapes du procédé selon le second 10 mode de réalisation de l'invention. On a représenté sur la figure 1 un dispositif électronique désigné par la référence générale 10 et destiné à être enrobé de gomme. Dans l'exemple représenté, le dispositif électronique 10 est de type RFID et comprend deux antennes 12 selon un premier mode de réalisation. Les antennes 12 sont connectées à une borne d'un 15 organe électronique 14, ici une puce, monté sur une platine 16. Dans ce qui suit, les deux antennes 12 étant identiques, on décrira une seule antenne 12 en référence à la figure 2. Les deux antennes 12 constituent une antenne dipôle. L'antenne 12 présente une forme sensiblement hélicoïdale et présente une longueur, un diamètre extérieur et un pas d'hélice définis en fonction des conditions 20 d'utilisation du dispositif électronique. A titre d'exemple, le pas de l'hélice peut être de 13 tours par centimètre, le diamètre extérieur de 1,2 mm et la longueur de l'ordre de 25 mm. Cette combinaison de caractéristiques est particulièrement utile dans le cas d'un fonctionnement du dispositif électronique dans un pneumatique aux fréquences UHF. 25 L'antenne 12 comprend une âme 18 en acier présentant un diamètre externe égal à 203 micromètres plus ou moins 5 micromètres. L'antenne 12 comprend également une première couche 20 de conduction revêtant directement l'âme 18. La couche 20 de conduction est constituée d'un métal sensiblement pur, en l'espèce de cuivre métallique (choisi pour ses caractéristiques électriques et son coût) et est au 30 contact de l'âme 18. La couche 20 présente une épaisseur supérieure à 2 micromètres, de préférence comprise entre 4 et 5 micromètres. L'antenne 12 comprend également une deuxième couche 22 d'isolation chimique revêtant directement la première couche 20. La couche 22 est constituée d'un métal sensiblement pur, en l'espèce du zinc métallique et est au contact de la 35 première couche 20. La couche 22 présente une épaisseur supérieure à 0,2 micromètre, de préférence entre 0,4, et 0,6 micromètre. 2963852 -7- En variante, la couche 22 est constituée d'or, de nickel, d'étain, d'argent. Dans une autre variante, la couche 22 est constituée d'un alliage de métaux sensiblement purs, par exemple du laiton. Dans d'autres variantes, l'antenne 12 comprend plusieurs couches 22 d'isolation 5 chimique, chaque couche étant constituée d'un métal sensiblement pur différent ou d'un alliage de métaux sensiblement purs. L'antenne 12 comprend également une troisième couche 24 d'adhésion revêtant directement la deuxième couche 22. La couche 24 comprend un adhésif non métallique, en l'espèce un adhésif commercialisé sous les marques « Chemlok » par 10 la société LORD CORPORATION ou « Chemosil » par la société HENKEL et est au contact de la deuxième couche 22. En variante, la troisième couche est constituée d'un métal sensiblement pur ou d'un alliage de métaux sensiblement purs, par exemple choisi parmi le zinc ou le nickel ou le laiton. 15 En référence aux figures 3 à 8, on va maintenant décrire les différentes étapes du procédé de fabrication selon le premier mode de réalisation de l'antenne 12 selon le premier mode de réalisation. On dispose d'une bobine sur laquelle est enroulé un fil métallique filiforme comprenant l'âme 18. Cette âme 18 filiforme nue est représentée sur la figure 3. 20 Lors d'une première étape 100 de nettoyage, on fait passer l'âme 18 dans un bain alcalin. Lors d'une étape 102, on revêt directement l'âme 18 de la première couche 20 de conduction par dépôt électrolytique en continu. On fait passer le fil dans un bain de type adapté au métal déposé : un bain de cyanure pour un dépôt de cuivre, un bain 25 alcalin pour un dépôt de zinc ou un bain acide pour un dépôt d'étain. On obtient l'âme 18 revêtue de la couche 20 représentée sur la figure 4. Puis, au cours d'une étape 104, on revêt directement la première couche 20 de la deuxième couche 22 d'isolation chimique, toujours par passage dans un bain électrolytique de composition appropriée au matériau de la couche d'isolation 30 chimique. On obtient l'âme 18 revêtue des couches 20, 22 représentée sur la figure 5. Ensuite, lors d'une étape 106, on revêt directement la deuxième couche 22 de la troisième couche 24 d'adhésion. On obtient l'âme revêtue des couches 20, 22, 24 représentée à la figure 6. Dans la variante dans laquelle la troisième couche est constituée d'un métal sensiblement pur ou d'un alliage de métaux sensiblement purs, 35 on dépose la troisième couche par un procédé dit « flash » ce qui correspond à un procédé d'électro-déposition relativement court permettant d'obtenir une troisième couche présentant une épaisseur inférieure à 0,1 micromètre. Un tel procédé «flash » 2963852 -8- utilise une densité de courant élevée ainsi qu'un bain à faible concentration ionique. Puis, lors d'une étape 108, on nettoie (élimination des résidus des bains de dépôt, rinçage) et on sèche l'âme 18 revêtue des couches 20, 22 et 24 par passage dans un flux d'air propre et chaud. 5 Dans une étape 110, on contrôle la composition de chaque couche 20, 22, 24, par exemple par spectrométrie de fluorescence X ou par polarographie. On contrôle également l'épaisseur de chaque couche 20, 22, 24, par exemple par microscope à balayage électronique, polarographie, spectrométrie d'émission optique (ICP-AES étant le sigle anglais pour Inductive Coupled Plasma Absorption Emission 10 Spectroscopy). On contrôle également l'aspect de surface de l'antenne 12 afin de vérifier l'uniformité du dépôt. Un test de caractérisation du potentiel d'endurance mécanique de l'âme et de l'adhérence des couches de revêtements peut également être pratiqué. Ensuite, au cours d'une étape 112, on déforme plastiquement l'âme filiforme 15 revêtue pour lui donner sa forme hélicoïdale au moyen d'une machine adaptée à la réalisation d'un tel ressort telle un tour à enrouler les ressorts. En l'espèce, l'âme revêtue des couches 20, 22 et 24 est déformée plastiquement en continu et sur toute sa longueur. On obtient alors l'âme revêtue des couches 20, 22 et 24 représentée sur la figure 7. 20 En variante, on déforme plastiquement uniquement une portion de l'âme revêtue des couches 20, 22 et 24 de façon périodique le long de l'âme revêtue des couches 20, 22 et 24. Puis, lors d'une étape 114, on coupe l'âme 18 hélicoïdale revêtue en tronçons 24 de longueur prédéterminée, ici de l'ordre de 20 à 30 millimètres. 25 Puis, lors d'une étape 116, on traite thermiquement l'antenne 12 par chauffage à une température d'au moins 200°C pendant 30 minutes pour obtenir une relaxation des contraintes mécaniques. On obtient alors l'antenne hélicoïdale 12 représentée sur la figure 2. Enfin, lors d'une étape 118, on connecte l'antenne 12 à une borne de l'organe 30 électronique 14 et à la platine 16 pour obtenir le dispositif 10 représenté sur la figure 1. On a illustré sur les figures 9 à 14 une antenne et un procédé selon un second mode de réalisation de l'invention. Les éléments analogues à ceux de l'antenne et du procédé du précédent mode de réalisation sont désignés par des références 35 identiques. Comme précédemment et comme représenté sur la figure 9, l'antenne 12 comprend une couche de conduction 20 revêtant directement l'âme 18. La couche de 2963852 -9 conduction 20 est constituée d'un métal sensiblement pur, en l'espèce de cuivre métallique. L'antenne 12 comprend également une couche d'isolation chimique 22 revêtant directement la couche de conduction 20. La couche d'isolation chimique 22 est 5 constituée d'un alliage de métaux sensiblement purs, en l'espèce du laiton. En référence aux figures 10 à 14, on va maintenant décrire les différentes étapes du procédé de fabrication selon le second mode de réalisation de l'antenne. On dispose d'une bobine sur laquelle est enroulé un fil métallique filiforme comprenant l'âme 18. Cette âme 18 filiforme nue est représentée sur la figure 10. 10 Lors d'une première étape 300, on déforme plastiquement l'âme filiforme nue 18 dans sa forme hélicoïdale au moyen d'un tour à enrouler les ressorts. En l'espèce, l'âme nue filiforme 18 est déformée plastiquement en continue et sur toute sa longueur. On obtient l'âme nue hélicoïdale représentée sur la figure 11. En variante, on déforme plastiquement uniquement une portion de l'âme nue 18 15 de façon périodique le long de l'âme nue 18. Puis, lors d'une étape 302 (relaxation de contraintes mécaniques), on traite thermiquement l'âme hélicoïdale nue 18 par chauffage à une température d'au moins 200°C pendant 30 minutes. Dans une étape de nettoyage 304, on nettoie et on sèche l'âme hélicoïdale nue 20 18 par trempe dans bains de nettoyage. Lors d'une étape 306, on revêt directement l'âme hélicoïdale nue 18 de la première couche 20 de conduction. On obtient l'âme hélicoïdale revêtue de la couche 20 de conduction représentée sur la figure 12. Puis, au cours d'une étape 308, on revêt directement la première couche 20 de 25 la deuxième couche 22 d'isolation chimique. On obtient l'âme hélicoïdale revêtue des couches 20 de conduction et 22 d'isolation chimique représentée sur la figure 13. Ensuite, lors d'une étape 310, on réalise optionnellement une étape de cuisson de l'âme hélicoïdale revêtue des couches 20, 22 à une température de l'ordre de 200°C pendant plusieurs heures. Cette étape permet de supprimer l'hydrogène 30 dissous l'âme 18 et les couches 20, 22 et susceptible de provoquer des cassures dans l'antenne 12. Puis, dans une étape 312, on contrôle la composition de chaque couche 20, 22 d'une façon analogue à l'étape de contrôle du premier mode de réalisation. Ensuite, dans une étape 314, on coupe l'âme 18 hélicoïdale revêtue en tronçons 35 24 de longueur prédéterminée. Enfin, lors d'une étape 316, on connecte l'antenne 12 à l'organe électronique 14 et à la platine 16 pour obtenir un dispositif 10 analogue à celui représenté sur la figure 2963852 -10- 1. L'invention ne se limite pas aux modes de réalisation précédemment décrits. En effet, on pourra déformer en totalité l'âme revêtue ou bien seulement une portion. En outre, on pourra déformer plastiquement plusieurs portions de l'âme 5 revêtue de façons différentes. Les étapes de revêtements utilisant des métaux ou alliages sont généralement mises en oeuvre dans des bains électrolytiques. En variante, elles pourront être mises en oeuvre par d'autres techniques connues. REVENDICATIONS1. Antenne (12) comprenant une âme (18), l'antenne (12) étant destinée à être intégrée dans une masse de gomme notamment d'un pneumatique, caractérisée en ce qu'elle comprend : - une couche (20) de conduction d'un signal électromagnétique revêtant l'âme (18), - une couche (22) d'isolation chimique revêtant la couche (20) de conduction, destinée à isoler chimiquement la gomme de ce que revêt la couche d'isolation (22), et constituée d'un matériau différent du matériau constituant la couche (20) de conduction. 2. Antenne (12) selon la revendication 1, dans laquelle l'âme est constituée d'acier. 3. Antenne (12) selon l'une quelconque des revendications précédentes, dans laquelle la couche (20) de conduction revêt directement l'âme (18). 4. Antenne (12) selon l'une quelconque des revendications précédentes, dans laquelle la couche (20) de conduction est constituée d'au moins une couche d'un métal sensiblement pur choisi dans le groupe du cuivre, de l'or et de l'argent. 5. Antenne (12) selon la revendication 4, dans laquelle la couche (20) de conduction est constituée de cuivre. 6. Antenne (12) selon l'une quelconque des revendications précédentes, dans laquelle la couche (22) d'isolation chimique revêt directement la couche (20) de conduction. 7. Antenne (12) selon l'une quelconque des revendications précédentes, dans laquelle la couche (22) d'isolation chimique est constituée d'un métal sensiblement pur ou d'un alliage de métaux sensiblement purs, par exemple choisi parmi le zinc, le nickel, l'étain, l'argent, l'or ou le laiton. 8. Antenne (12) selon l'une quelconque des revendications précédentes, dans laquelle l'épaisseur totale de la couche (20) de conduction est supérieure à 2 micromètres, de préférence comprise entre 4 et 5 micromètres. 9. Antenne (12) selon l'une quelconque des revendications précédentes, dans laquelle l'épaisseur totale de la couche (22) d'isolation chimique est supérieure à 0,2 micromètre, de préférence comprise entre 0,4 et 0,6 micromètre. 10. Antenne (12) selon l'une quelconque des revendications précédentes, comprenant une couche externe (24) d'adhésion de l'antenne (12) à la gomme revêtant la couche (22) d'isolation chimique. 11. Antenne (12) selon la revendication 10, dans laquelle la couche externe 2963852 -12- (24) d'adhésion revêt directement la couche (22) d'isolation chimique. 12. Antenne (12) selon la revendication 10 ou 11, dans laquelle la couche externe (24) d'adhésion comprend un adhésif non métallique. 13. Antenne (12) selon la revendication 10 ou 11, dans laquelle la couche 5 externe (24) d'adhésion est constituée d'un métal sensiblement pur, ou d'un alliage de métaux sensiblement purs, par exemple choisi parmi le zinc, le nickel et le laiton. 14. Antenne (12) selon l'une quelconque des revendications précédentes, comprenant au moins une portion hélicoïdale. 15. Antenne (12) selon la revendication 14, dans laquelle le diamètre extérieur 10 de la portion hélicoïdale est de 1,2 mm et dans laquelle le pas de la portion hélicoïdale est de 13 spires par centimètre. 16. Dispositif électronique (10) comprenant un organe électronique (14) et au moins une antenne (12) connectée à l'organe électronique (14), caractérisé en ce que l'antenne (12) est selon l'une quelconque des revendications précédentes. 15 17. Pneumatique, caractérisé en ce qu'il comprend une antenne selon l'une quelconque des revendications 1 à 15 ou un dispositif électronique (10) selon la revendication 16. 18. Procédé de fabrication d'une antenne (12) comprenant une âme (18), l'antenne (12) étant destinée à être intégrée dans une masse de gomme notamment 20 de pneumatique, caractérisé en ce que: on revêt l'âme (18) d'une couche (20) de conduction d'un signal électromagnétique, et on revêt la couche (20) de conduction d'une couche (22) d'isolation chimique destinée à isoler chimiquement la gomme de ce que revêt la couche (22) 25 d'isolation chimique et constituée d'un matériau différent du matériau constituant de la couche (20) de conduction. 19. Procédé selon la revendication 18, dans lequel on revêt l'âme (18) présentant une forme filiforme des couches de conduction (20) et d'isolation chimique (22), et postérieurement aux étapes de revêtement, on déforme plastiquement au 30 moins une portion de l'âme (18) revêtue. 20. Procédé selon la revendication 18, dans lequel on déforme plastiquement au moins une portion de l'âme (18), et postérieurement à l'étape de déformation, on revêt l'âme (18) des couches de conduction (20) et d'isolation chimique (22).